(57)【要約】【課題】  不所望な紫外線のカット（遮断）特性を有しつつ、かつ、カット吸収された紫外線を外部に光として再利用し、可視光領域における効率が高められる発光性紫外線カット材料およびこの発光性紫外線カット材料を用いた発光性紫外線カットフィルタ、ランプならびに照明器具を提供することを目的としたものである。【解決手段】  酸化亜鉛を主成分とし、これにタングステン、マンガン、ユーロピウムのうちの少なくとも一種がドープされ、紫外線により４５０〜５５０ｎｍにピークを有する発光性の微粒子からなる発光性紫外線カット材料１およびこの発光性紫外線カット材料１を用いたフィルタＦ、ランプＬならびに照明器具Ｄである。【選択図】  図５
2006332000.tif 000002
【特許請求の範囲】
【請求項１】
酸化亜鉛を主成分とし、これにタングステン、マンガン、ユーロピウムのうちの少なくとも一種がドープされ、紫外線の吸収により４５０〜５５０ｎｍの範囲内に主発光ピークを有する発光性の微粒子であることを特徴とする発光性紫外線カット材料。
【請求項２】
短波長吸収端側の透過率５０％波長が３６０〜３８０ｎｍの範囲内となるように構成されていることを特徴とする請求項１に記載の発光性紫外線カット材料。
【請求項３】
酸化亜鉛を主成分とし、これにタングステン、マンガン、ユーロピウムのうちの少なくとも一種と、インジウム、ビスマス、鉄のうちの少なくとも一種とがドープされ、紫外線により波長４５０〜５５０ｎｍの範囲内に主発光ピークを有する発光性の微粒子であることを特徴とする発光性紫外線カット材料。
【請求項４】
短波長吸収端側の透過率５０％波長が３８０〜４５０ｎｍとなるように構成されていることを特徴とする請求項３に記載の発光性紫外線カット材料。
【請求項５】
微粒子の最外表面上に酸化ケイ素、酸化アルミニウム、酸化ジルコニウム、酸化イットリウムのうちの少なくとも一種を主成分とする層が形成されていることを特徴とする請求項１ないし４のいずれか一記載の発光性紫外線カット材料。
【請求項６】
透光性基板表面と；
この基板表面に上記請求項１ないし５いずれか一記載の発光性紫外線カット材料を主成分として形成された発光性紫外線カット被膜と；
とを具備していること特徴とする発光性紫外線カットフィルタ。
【請求項７】
密封されたガラスバルブと；
このバルブ内に封装された発光構体と；
上記バルブの内外両表面のうちの少なくとも一方の面に上記請求項１ないし５いずれか一記載の発光性紫外線カット材料を主成分として形成された発光性紫外線カット被膜と；
を具備していることを特徴とするランプ。
【請求項８】
器具本体と；
この器具本体に配設された光源と；
この光源を覆うように上記器具本体に配設された透光性カバーと；
このカバー表面に請求項１ないし５いずれか一記載の発光性紫外線カット材料を主成分として形成された発光性紫外線カット被膜と；
を具備していることを特徴とする照明器具。
【発明の詳細な説明】
【技術分野】
【０００１】
本発明は太陽光等の自然光や蛍光ランプ等を用いた照明器具から発生する有害な紫外線をカット（遮断）したり、飛来昆虫を誘引する紫外線をカット（遮断）する紫外線カット材料およびこの紫外線カット材料を用いた被膜等を形成したフィルタ、ランプ、照明器具に関する。
【背景技術】
【０００２】
紫外線および青色光をカット（遮断）する光カットフィルタを設け、黄色ないし橙色の光を放射するようにした照明用ランプ（光源）や照明器具が知られている。これら照明用ランプ（光源）や照明器具は、紫外線および青色光を必要としない低誘虫用やクリーンルーム用の照明に主として利用されている。
【０００３】
従来の低誘虫用やクリーンルーム用のランプ（光源）や照明器具における紫外線および青色光のカット（遮断）手段としては、ガラスバルブや透光性カバー等の透光性部材の外表面に耐久性およびコスト面に優れた酸化亜鉛（ＺｎＯ）微粒子を主成分とする紫外線吸収被膜を形成することが行われている。（例えば特許文献１）
しかし、この特許文献１に記載された紫外線吸収被膜は、無機酸化物からなる酸化亜鉛（ＺｎＯ）微粒子を主成分としているので、耐熱性や耐久性に優れているが、カット波長は約３８０ｎｍ以下であり、より長波長領域でのカット（遮断）には不足で、照明分野等では被照射物の紫外線劣化防止には不十分であった。
【０００４】
そこで、この対策として酸化亜鉛（ＺｎＯ）微粒子にインジウム（Ｉｎ）、ビスマス（Ｂｉ）または鉄（Ｆｅ）のうちから選ばれた少なくとも一種の金属がドープされていて、このドープ金属の濃度が当該微粒子の表面から中心に向かうにしたがって低下するよう構成された材料で紫外線吸収被膜を形成することが本発明者等で検討されている。
【０００５】
この紫外線吸収被膜は、例えば酸化亜鉛（ＺｎＯ）微粒子にインジウム（Ｉｎ）をドープすると導電性半導体微粒子となり、その導電性の付与によって本来約３６０〜３８０ｎｍであったカット波長が長波長領域側にシフトする。そして、このドープ金属の濃度が微粒子部中心へ向かうにしたがい低下するよう構成したことにより、微粒子全体に均一な濃度でドープされている場合に比べて波長約３８０〜４１０ｎｍ前後の光を良好にカットすることが可能となった。
【特許文献１】特開２００１−１４３６５７号公報
【発明の開示】
【発明が解決しようとする課題】
【０００６】
上記特許文献１や２等に記載された酸化亜鉛（ＺｎＯ）系の材料で形成した紫外線吸収被膜の場合、所定波長領域での不所望な紫外線のカット（遮断）が行われるが、カット吸収された光は最終的には熱となって消費され有効に利用されていない。
【０００７】
本発明は、上記事情に鑑みなされたもので、不所望な紫外線のカット（遮断）特性を有しつつ、かつ、カット吸収された紫外線をエネルギーとして有効に利用し、可視光領域における効率が高められる発光性紫外線カット材料およびこの発光性紫外線カット材料を用いた発光性紫外線カットフィルタ、ランプならびに照明器具を提供することを目的としたものである。
【課題を解決するための手段】
【０００８】
本発明の請求項１に記載の発光性紫外線カット材料は、酸化亜鉛を主成分とし、これにタングステン、マンガン、ユーロピウムのうちの少なくとも一種がドープされ、紫外線の吸収により４５０〜５５０ｎｍの範囲内に主発光ピークを有する発光性の微粒子であることを特徴とする。
【０００９】
酸化亜鉛（ＺｎＯ）を主成分とする微粒子にタングステン（Ｗ）、マンガン（Ｍｎ）、ユーロピウム（Ｅｕ）のうちから選ばれた少なくとも一種の金属を適切にドープすると２５４ｎｍの紫外線で励起され波長４５０〜５５０ｎｍ付近の可視光領域で発光する特性が得られる。そして、この微粒子は３６０〜３８０ｎｍの紫外線をカット吸収し、それを４５０〜５５０ｎｍにピークを有する発光をなさしめる。
【００１０】
また、本発明の請求項２に記載の発光性紫外線カット材料は、短波長吸収端側の透過率５０％波長が３６０〜３８０ｎｍの範囲内となるように構成されていることを特徴とする。
【００１１】
この発光性紫外線カット材料の、短波長吸収端側の透過率５０％波長が３６０〜３８０ｎｍであり、酸化亜鉛（ＺｎＯ）を用いたものとほぼ同等の紫外線カット特性をもちつつ、さらにエネルギーを発光に寄与させることができる。
【００１２】
また、本発明の請求項３に記載の発光性紫外線カット材料は、酸化亜鉛を主成分とし、これにタングステン、マンガン、ユーロピウムのうちの少なくとも一種と、インジウム、ビスマス、鉄のうちの少なくとも一種とがドープされ、紫外線により波長４５０〜５５０ｎｍの範囲内に主発光ピークを有する発光性の微粒子であることを特徴とする。
【００１３】
酸化亜鉛（ＺｎＯ）を主成分とする微粒子にタングステン（Ｗ）、マンガン（Ｍｎ）、ユーロピウム（Ｅｕ）のうちから選ばれた少なくとも一種の金属およびインジウム（Ｉｎ）、ビスマス（Ｂｉ）、鉄（Ｆｅ）のうちの少なくとも一種を適切にドープし、さらにインジウム（Ｉｎ）、ビスマス（Ｂｉ）、鉄（Ｆｅ）のうちの少なくとも一種の金属をドープすることにより２５４ｎｍの紫外線で励起され４５０〜５５０ｎｍ付近の可視光領域での発光が得られる。そして、この微粒子は３８０〜４５０ｎｍを含む紫外線をカット吸収し、それを４５０〜５５０ｎｍにピークを有する発光をなさしめる。
【００１４】
また、本発明の請求項４に記載の発光性紫外線カット材料は、インジウム（Ｉｎ）等の追加ドープの効果により、短波長吸収端側の透過率５０％波長が３８０〜４５０ｎｍとなるように構成されていることを特徴とする。
【００１５】
この発光性紫外線カット材料の短波長吸収端側の透過率５０％波長が３８０〜４５０ｎｍであり、酸化亜鉛（ＺｎＯ）を用いたものとほぼ同等の紫外線カット特性をもちつつ、さらにエネルギーを発光に寄与させることができる。
【００１６】
また、本発明の請求項５に記載の発光性紫外線カット材料は、微粒子の最外表面上に酸化ケイ素、酸化アルミニウム、酸化ジルコニウム、酸化イットリウムのうちの少なくとも一種を主成分とする層が形成されていることを特徴とする。
【００１７】
酸化ケイ素（ＳｉＯ2 ）、酸化アルミニウム（Ａｌ2 Ｏ3 ）、酸化ジルコニウム（ＺｒＯ2 ）、酸化イットリウム（Ｙ2 Ｏ3 ）からなる金属酸化物層は、化学的安定性に優れた材料であり、かつ、被膜形成も比較的容易なので、上記微粒子の最外表面に層状に形成することによって、紫外線カットおよび発光性を大きく損なうことなく耐久性を一層改善することができる。
【００１８】
この金属酸化物層の厚さは、１．０〜３０ｎｍ、好ましくは３．０〜１０ｎｍの範囲が望ましい。この層の厚さが１．０ｎｍ未満であると耐久性の改善効果が十分に得られず、また、３０ｎｍを超えると紫外線のカットおよび発光性能の効果が損なわれるので好ましくない。
【００１９】
また、本発明の請求項６に記載の発光性紫外線カットフィルタは、透光性基板表面と、この基板表面に上記請求項１ないし５いずれか一記載の発光性紫外線カット材料を主成分として形成された発光性紫外線カット被膜とを具備していること特徴とする。
【００２０】
基板は可視光を透過する光学特性を備えたもので、材質としてはガラスや樹脂等が用いられる。
【００２１】
紫外線カットフィルタは、所定の紫外線カット機能を備えていれば、その構成は特に制約されないが、カットする波長以外の光を良好に透過させるため、その被膜厚さは０．０５〜１．０μｍの範囲内とするのが好ましい。
【００２２】
また、本発明の請求項７に記載のランプは、密封されたガラスバルブと、このバルブ内に封装された発光構体と、上記バルブの内外両表面のうちの少なくとも一方の面に上記請求項１ないし５いずれか一記載の発光性紫外線カット材料を主成分として形成された発光性紫外線カット被膜とを具備していることを特徴とする。
【００２３】
酸化亜鉛（ＺｎＯ）を主成分とする微粒子に上記のタングステン（Ｗ）等やタングステン（Ｗ）とインジウム（Ｉｎ）等の金属をドープすることによって、３８０〜４００ｎｍの長波長領域の紫外線を多くカットするとともに４５０〜５５０ｎｍにピークを有する可視光発光の作用を奏する。
【００２４】
また、発光構体とは、蛍光ランプや高圧放電ランプ等の場合は放電電極を指し、電球の場合はフィラメントを指している。
【００２５】
さらに、本発明の請求項８に記載の照明器具は、器具本体と、この器具本体に配設された光源と、この光源を覆うように上記器具本体に配設された透光性カバーと、このカバー表面に請求項１ないし５いずれか一記載の発光性紫外線カット材料を主成分として形成された発光性紫外線カット被膜とを具備していることを特徴とする。
【００２６】
散光板や保護板等の透光性カバー表面に発光性紫外線カット被膜を形成することにより、ランプから発した光線のうちカバー外に向う紫外線をカットして所望波長領域の可視光線のみを照射させることができる作用を奏する。
【発明の効果】
【００２７】
本発明の請求項１ないし４に記載の構成によれば、波長３６０〜３８０ｎｍの紫外線をカット吸収し、それを波長４５０〜５５０ｎｍにピークを有する発光エネルギーとして有効に再利用して、発光特性の向上がはかれる発光性紫外線カット材料を提供することができる。
【００２８】
また、請求項５に記載の構成によれば、微粒子の最外表面に形成した酸化ケイ素等からなる金属酸化物層は、化学的安定性に優れた材料であり、かつ、被膜形成も比較的容易なので、紫外線カットおよび発光性を大きく損なうことなく耐久性を一層改善した、発光性紫外線カット材料を提供することができる。
【００２９】
また、請求項６に記載の構成によれば、上記請求項１ないし５いずれか一記載の発光性紫外線カット材料の効果を奏する発光性紫外線カットフィルタを提供することができる。
【００３０】
また、請求項７に記載の構成によれば、上記請求項１ないし６いずれか一記載の発光性紫外線カット材料およびフィルタの効果を奏するランプ（光源）を提供することができる。
【００３１】
さらに、請求項８に記載の構成によれば、上記請求項１ないし７いずれか一記載の発光性紫外線カット材料、フィルタおよびランプの効果を奏する照明器具を提供することができる。
【発明を実施するための最良の形態】
【００３２】
以下、本発明の実施の形態を図面を参照して説明する。図１（ａ）は本発明の第１の実施の形態を示す発光性紫外線カット材料を構成する酸化亜鉛（ＺｎＯ）を主成分とする微粒子１の概略一部断面正面図で、微粒子１は粒径が３０〜１０００ｎｍ、例えば約１００ｎｍの略球形状をしている。
【００３３】
この微粒子１の内部にはドープ金属としてタングステン（Ｗ）、マンガン（Ｍｎ）、ユーロピウム（Ｅｕ）の少なくとも一種が存在している。この微粒子１内のドープ金属の存在量（濃度）は、微粒子１全体に対する質量に対し約３０質量％である。
【００３４】
この発光性紫外線カット材料の製造方法について説明する。例えば約５０ｎｍの酸化亜鉛（ＺｎＯ）と約５０ｎｍの酸化タングステン（ＷＯ3 ）とを混合し、５００〜１０００℃で熱処理形成後、所定の大きさに粉砕して微粒子状の紫外線カット材料を得ることができる。
【００３５】
次に、この発光性紫外線カット材料を用い形成した光学用フィルタＦの実施の形態について説明する。なお、この紫外線カットフィルタとしての対象物は光学用フィルタＦのほか、建造物や車両用の窓ガラス等へのフィルタの形成に適用できる。
【００３６】
図２は本発明の第２の実施の形態を示す光学用フィルタＦで、図２（ａ）は正面図、図２（ｂ）は図１（ａ）中の矢視Ａ−Ａ線に沿って切断して部分の側面断面図、図２（ｃ）は図２（ｂ）の要部の拡大断面図、図３は図２に示す紫外線カットフィルタの波長と光透過率とを対比したグラフ、図４は図２に示す紫外線カットフィルタの被膜発光スペクトルと発光強度とを対比して示すグラフである。なお、上記図面および以下の図面において基板やガラスバルブ等と、これらに形成される被膜の厚さとは説明上のものであって比例する寸法関係にはない。
【００３７】
図中２はパイレックス（登録商標）ガラスからなる透明基板で、この基板２の表裏両面に紫外線カット被膜３（以下、ＵＶカット被膜と称する。）が形成されている。このＵＶカット被膜３の形成は、例えば約５０ｎｍの酸化亜鉛（ＺｎＯ）と約５０ｎｍの酸化タングステン（ＷＯ3 ）とを混合分散した溶液に分散剤、バインダー等を入れ調整した溶液を、透明基板２に塗布後、５００〜１０００℃で熱処理したり、または上記微粒子状の発光性紫外線カット材料を分散した溶液を透明基板２に塗布し、熱処理することにより得られたＵＶカット被膜３は図（ｃ）に示すように微粒子１，…が混在した状態にある。
【００３８】
このＵＶカット被膜３の光透過特性は図３に示す通りであった。図３は横軸に波長（ｎｍ）を、縦軸に光透過率（％）が対比してある。図３に示すように、本発明の実施の形態に示すＵＶカット被膜３（点線）は、従来の酸化亜鉛（ＺｎＯ）からなる被膜（実線）に比べ長波長側にシフトして、長波長紫外線領域での照射量の低減ができるとともに４５０〜５５０ｎｍの可視光領域における透過率を高めることができた。
【００３９】
また、図４は横軸に被膜の発光スペクトルλ（ｎｍ）を、縦軸に発光強度（相対値）が対比してある。
【００４０】
なお、この紫外線の長波長領域での透過率および４５０〜５５０ｎｍの可視光領域での透過率はタングステン（Ｗ）のドープ比率により変り、これらドープ金属の微粒子全体に対する濃度（質量比率）が高くなると発光が大となり、カット波長が短波長側に少しずつシフトする。
【００４１】
このタングステン（Ｗ）のドープ量は、酸化亜鉛（ＺｎＯ）に対し１０〜５０質量％の範囲が実用上よかった。
【００４２】
なお、本発明者の実験では酸化亜鉛（ＺｎＯ）にタングステン（Ｗ）をドープしたが、このタングステン（Ｗ）のほか、マンガン（Ｍｎ）、ユーロピウム（Ｅｕ）あるいはこれら金属の少なくとも一種を含む混合物であっても上記ドープ比率であればよい結果が得られた。
【００４３】
また、上記では酸化亜鉛（ＺｎＯ）に対しタングステン（Ｗ）、マンガン（Ｍｎ）、ユーロピウム（Ｅｕ）のうちの少なくとも一種の金属をドープしたが、これら金属にさらにインジウム（Ｉｎ）、ビスマス（Ｂｉ）、鉄（Ｆｅ）のうちの少なくとも一種の金属をドープしてもよい。
【００４４】
そして、これらインジウム（Ｉｎ）等を追加ドープさせることにより、短波長吸収端側の透過率５０％波長が３８０〜４５０ｎｍとなり、酸化亜鉛（ＺｎＯ）を用いたものとほぼ同等の紫外線カット特性をもちつつ、さらにエネルギーを発光に寄与させることができる。
【００４５】
この場合のタングステン（Ｗ）、マンガン（Ｍｎ）、ユーロピウム（Ｅｕ）からなるドープ金属の酸化亜鉛（ＺｎＯ）を主成分とする微粒子全体に対する濃度（質量比率）範囲は１０〜５０質量％、また、インジウム（Ｉｎ）、ビスマス（Ｂｉ）、鉄（Ｆｅ）からなるドープ金属の微粒子全体に対する濃度（質量比率）はドープ金属により異なるが５〜２０質量％がよかった。
【００４６】
なお、図１（ａ）に示す酸化亜鉛（ＺｎＯ）を主成分とする上記微粒子１の最外表面上に必要に応じて酸化亜鉛（ＺｎＯ）を主成分とする上記微粒子酸化ケイ素（ＳｉＯ2 ）、酸化アルミニウム（Ａｌ2 Ｏ3 ）、酸化ジルコニウム（ＺｒＯ2 ）、酸化イットリウム（Ｙ2 Ｏ3 ）のうちの少なくとも一種を主成分とする金属酸化物からなる層４を形成してもよい。
【００４７】
これら金属酸化物層４は、化学的安定性に優れた材料であり、かつ、被層形成も比較的容易なので、上記微粒子１の最外表面に層状に形成することによって、紫外線カットおよび発光性能を大きく損なうことなく耐久性を一層改善することが可能となる。
【００４８】
図５は本発明の第３の実施の形態を示す例えば低誘虫用やクリーンルーム用の直管形蛍光ランプＬの一部切欠断面正面図である。
【００４９】
図中、５はソーダライムガラス等からなる直管状をなし両端がステム（図示しない。）等で気密に封止されたガラスバルブで、このバルブ５の内外両面のうち少なくとも一方の表面、たとえば外表面上には上記実施の形態で説明したものと同じ構成のＵＶカット被膜３が形成されている。また、図示しないがバルブ１の両端封止部内にはステムに植設けられたリード線間に発光構体をなすコイル状のフィラメントが継線されている。また、バルブ１内には蛍光体被膜６が形成されているとともにバルブ１内にはアルゴン（Ａｒ）等の不活性ガスが所定圧力封入してある。
【００５０】
また、７はバルブ５端部の封止部を覆って接合された口金で、この口金７の端子には上記封止部から導出した外部リード線が接続されている。
【００５１】
このような構成とした蛍光ランプＬは、口金７，７がソケットに装着され点灯回路装置を介し点灯される。この点灯による蛍光ランプＬのバルブ５からの紫外線の透過はＵＶカット被膜３で吸収カットされるが、４５０〜５５０ｎｍにピークを有する発光性のＵＶカット被膜３であるので可視光領域での光放射が増して、発光特性の向上がはかれた蛍光ランプＬを提供できる。
【００５２】
図６は本発明の第４の実施の形態を示す蛍光ランプ用の照明器具Ｄの一部切欠正面図で、器具本体を兼ねる基台９１にアルミニウム等で反射面を形成した反射体９２とソケット９３，９３（一方は図示していない。）が設けられていて、このソケット９３，９３に直管形の蛍光ランプＬ（ＵＶカット被膜３なしのランプ）が装着され、器具本体９１の前面側にはガラス製や樹脂製の透光性カバー９４が取付けられている。そして、この透光性カバー９４の内外表面の少なくとも一方の面、例えば内表面には上述した酸化亜鉛（ＺｎＯ）にタングステン（Ｗ）をドープした発光性ＵＶカット被膜３が塗布形成されている。
【００５３】
このような構成の照明器具Ｄも、蛍光ランプＬ１からの放射光中に約４００ｎｍ以下の紫外線が含まれていても、透光性カバー９４の内表面に形成された発光性ＵＶカット被膜３で吸収してカットされるが、４５０〜５５０ｎｍにピークを有する発光性のＵＶカット被膜３であるので透光性カバー９４からは可視光領域での光放射が増して、発光特性の向上がはかれた照明器具Ｄを提供できる。
【００５４】
なお、本発明は上記実施の形態に記述したものに限るものではない。例えば上記発光性紫外線カットフィルタは、光学用フィルタに限らず、建造物や車両用の窓ガラス等へのフィルタの形成にも適用できる。
【００５５】
また、照明用の光源（ランプ）として直管形蛍光ランプについて述べたが、ガラスバルブ形状がＵ字形、環形やスパイラル形等の屈曲形、平板形または電球形等の蛍光ランプあるいはメタルハライドランプや水銀ランプ等の高圧放電ランプであってもよい。また、放電ランプに限らずハロゲン電球や反射形電球等の電球でもよく、要するに紫外線の照射が嫌われる低誘虫用、クリーンルーム用、美術館、博物館、デパート、衣料品店等における美術品や陳列品等の展示物照明用として紫外線照射に起因する脆化や退色等の劣化を防ぐ用途の照明用に適用できるものである。
【００５６】
また、ランプの発光性紫外線カット被膜はガラスバルブの内外両表面の少なくとも一方の面に形成してあればよく、また、光干渉膜等他の被膜が形成されるランプの場合は、同一面側に重層しても夫々異なる面側に形成しても、また、特に光学的や熱処理温度等に支障がなければ下層であっても上層であっても被膜の形成は差支えない。
【００５７】
さらに、照明器具は、ガラスバルブに発光性紫外線カット被膜が形成されていないランプが装着して使用されるのが原則であるが、発光性紫外線カット被膜が形成されているランプであっても差し支えない。さらにまた、投光用器具に限らず各種の照明器具や光・熱反射膜やダイクロイック膜等の可視光反射赤外線透過膜が形成された反射鏡付き器具、灯具等であっても差支えない。
【図面の簡単な説明】
【００５８】
【図１】（ａ）図は本発明の第１の実施の形態を示す発光性紫外線カット材料を構成する酸化亜鉛（ＺｎＯ）を主成分とする微粒子の概略の正面図、（ｂ）図はこの微粒子の他の実施の形態を示す概略の一部断面正面図である。
【図２】本発明の第２の実施の形態を示す光学用フィルタＦで、図（ａ）は正面図、図（ｂ）は図（ａ）中の矢視Ａ−Ａ線に沿って切断して部分の側面断面図、図（ｃ）は図（ｂ）の要部の拡大断面図である。
【図３】図２に示す紫外線カットフィルタの波長と光透過率とを対比して示すグラフである。
【図４】図２に示す紫外線カットフィルタの被膜発光スペクトルと発光強度とを対比して示すグラフである。
【図５】本発明の第３の実施の形態を示す例えば低誘虫用やクリーンルーム用の直管形蛍光ランプの一部切欠断面正面図である。
【図６】本発明の第４実施例を示す照明器具の一部切欠正面図である。
【符号の説明】
【００５９】
Ｆ：紫外線カットフィルタ
Ｌ：直管形蛍光ランプ
Ｄ：照明器具
１：発光性紫外線カット微粒子
２：透明基体
３：発光性紫外線カット被膜
４：金属酸化物層
５：ガラスバルブ
９１：器具本体
９４：透光性カバー
【図１】
2006332000.tif 000003
【図２】
2006332000.tif 000004
【図３】
2006332000.tif 000005
【図４】
2006332000.tif 000006
【図５】
2006332000.tif 000007
【図６】
2006332000.tif 000008